(57)【特許請求の範囲】
【請求項１】
電解液としてエチレングリコール又はγ−ブチロラクトンを用いる電解コンデンサ用封口体であって、該封口体が、
（Ａ）分子中に少なくとも２個のアルケニル基を有し、かつ主鎖中に二価のパーフルオロポリエーテル構造を有するアルケニル基含有パーフルオロ化合物、
（Ｂ）補強性フィラー、及び
（Ｃ）分子中にヒドロシリル基を有する付加反応可能な架橋剤を前記（Ａ）成分を硬化させるのに十分な量
を含有する架橋性フッ素ゴム組成物を硬化させてなるパーフルオロポリエーテル系含フッ素ゴムの上面及び／又は下面に樹脂フィルムを貼り付けてなることを特徴とする電解コンデンサ用封口体。
【請求項２】
前記樹脂フィルムが、ポリアミド、ポリエチレンテレフタレート、ポリブチレンテレフタレート、ポリエチレンナフタレート、ポリアセタール、ポリカーボネート、ポリフェニレンオキシド、ポリフェニレンスルフィド、ポリスルホン、ポリエーテルスルフォン、ポリエーテルイミド、ポリエーテルエーテルケトン、ポリアミドイミド、ポリイミド、エチレンテトラフルオロエチレン、ポリテトラフルオロエチレン、液晶ポリマー、フッ素樹脂、エポキシ樹脂、フェノール樹脂、及びメラミン樹脂のフィルムから選択される１種以上であることを特徴とする請求項１に記載の電解コンデンサ用封口体。
【請求項３】
上記（Ａ）成分のアルケニル基含有パーフルオロ化合物が、下記一般式（１）
【化１】
0005489731.tif 000011
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−、−Ｓｉ（ＣＨ3）2ＣＨ2ＣＨ2ＣＨ2−又は下記構造式（Ｚ）
【化２】
0005489731.tif 000012
（ｏ，ｍ又はｐ位）で示される基）
で表される基、Ｒは水素原子、メチル基、フェニル基又はアリル基、Ｘ’は−ＣＨ2−、−ＯＣＨ2−、−ＣＨ2ＯＣＨ2−又は−ＣＯ−ＮＲ−Ｙ’−（Ｙ’は−ＣＨ2−、−ＣＨ2ＣＨ2ＣＨ2（ＣＨ3）2Ｓｉ−又は下記構造式（Ｚ’）
【化３】
0005489731.tif 000013
（ｏ，ｍ又はｐ位）で示される基）
で表される基であり、Ｒは上記と同じである。ａは独立に０又は１、Ｌは２〜６の整数、ｂ及びｃはそれぞれ独立に０〜２００の整数である。］
で表される直鎖状パーフルオロポリエーテル化合物であることを特徴とする請求項１又は２に記載の電解コンデンサ用封口体。
【発明の詳細な説明】
【技術分野】
【０００１】
本発明は、電解液に対する耐溶剤性、耐薬品性を有し、更に耐熱性、低温特性、ガスバリア性に優れる電解コンデンサ用封口体に関する。
【背景技術】
【０００２】
図２に、電解コンデンサの一般的な構造の断面図を示す。外部引出リード線４を接続したコンデンサ素子５が電解液２と共にアルミケース６内に収納され、このアルミケース６の上面開口部に上記外部引出リード線４を挿通して封口ゴム１がはめ込まれ、この封口ゴム１の抜け止めなどのためにアルミケース６の外周部から封口ゴム１を圧接するようにケース絞り加工部３を形成して組み立てられる。
【０００３】
電解コンデンサ用封口ゴムとしては、初期においては天然ゴムが使用されていた。しかし、天然ゴムは、耐熱性やガスバリア性に欠けるという欠点を有していた。そこで、天然ゴムより耐熱性やガスバリア性に優れるエチレンプロピレンゴム（ＥＰＤＭ）が使われるようになったが、更なるガスバリア性が要求されるようになった。近年はガスバリア性の良いゴムとして、ブチルゴム（ＩＩＲ）の使用が主流になっている。しかし、通常の硫黄加硫によるブチルゴム（ＩＩＲ）は、エチレンプロピレンゴム（ＥＰＤＭ）に比べて耐熱性に劣り、更に硫黄がコンデンサ内のアルミニウム電極などを腐食する原因となるという問題があった。
【０００４】
そこで、耐熱性と腐食の問題を克服するため、部分架橋ブチルゴムをパーオキサイド架橋させたゴムからなる封口ゴムが使用されてきた。この封口ゴムは、１２０℃くらいまでの高温での使用には耐えられたが、車載用を始めとして、部品の小型軽量化に伴い放熱フィンが小型化されているため、更に高温の１５０℃くらいまでの温度での使用に耐え得る封口ゴムが必要になっている。例えば、車載用の場合は、−４０℃〜１５０℃の広い温度範囲に適応する必要がある。また、エチレングリコールやγ−ブチルラクトンなどの電解液に対する耐液性も必要であり、これらの特性を有する封口ゴムが求められていた。
【０００５】
耐熱性を有するゴムとしては、シリコーンゴムやフッ素ゴムが知られている。しかし、シリコーンゴムは種々のゴムの中でガス透過性が大きく、封口ゴムには適さない。一方、フッ素ゴムはガス透過性が小さいものの、汎用品は−２０℃以下の低温ではゴム弾性を失うため、シール性を維持できない可能性がある。
【０００６】
これらの問題を解決するために、本発明者らは、パーフルオロポリエーテル系含フッ素ゴムを使用することにより、電解液に対する耐溶剤性、耐薬品性を有し、耐熱性、低温特性に優れ、また、架橋に硫黄を使用しないので、アルミニウムなどの電極材料を腐食しないなどの特徴を有する電解コンデンサの封口ゴム材料を提案した。しかし、ガス透過性はブチルゴムに比べて大きく、また高温になるほど、ゴム材料のガス透過量は大きくなる性質があることから、１５０℃での高温使用を考慮した場合、ガスバリア性の向上が求められていた。
ガスバリア性を高める方法として、樹脂フィルムを貼り合わせたり、樹脂フィルムとの積層体なども提案されている。しかし、ゴム材料自体の耐熱性、耐溶剤性などの耐久性を考慮した上での提案はなされていない。
【０００７】
なお、本発明に関連する先行技術としては、下記のものが挙げられる。
【先行技術文献】
【特許文献】
【０００８】
【特許文献１】特開平８−３２１４４１号公報
【特許文献２】特開平９−１０６９３２号公報
【特許文献３】特開平１１−２６３２４号公報
【特許文献４】特開２００４−２７３７５３号公報
【特許文献５】特許第３４４８９４３号公報
【特許文献６】特願２００９−０９５４２１号公報
【特許文献７】特開平８−１４８３９１号公報
【特許文献８】特開２００３−１０９８８１号公報
【特許文献９】特開２００４−１２８０７８号公報
【特許文献１０】特許第４２５８８６１号公報
【特許文献１１】特開２００９−８８２７８号公報
【発明の概要】
【発明が解決しようとする課題】
【０００９】
本発明は上記事情に鑑みなされたもので、電解液に対して良好な耐液性を有し、耐熱性が良好で、かつ−４０℃〜１５０℃の広い温度範囲に適応可能であり、アルミニウムなどの電極材料を腐食せず、ガスバリア性に優れる電解コンデンサ用封口体を提供することを目的とする。
【課題を解決するための手段】
【００１０】
本発明者らは、上記の問題点を解決すべく鋭意検討を行った結果、電解コンデンサの封口体を構成する弾性ゴム材料として、パーフルオロポリエーテル系含フッ素ゴムを使用し、該弾性ゴムの上面、下面、あるいは両面に樹脂フィルムを貼り付けることにより、電解液に対する耐溶剤性、耐薬品性を有し、耐熱性、低温特性に優れ、また、アルミニウムなどの電極材料を腐食せず、ガスバリア性に優れることを見出し、本発明を完成するに至った。
【００１１】
従って、本発明は、下記電解コンデンサ用封口体を提供する。
請求項１：
電解液としてエチレングリコール又はγ−ブチロラクトンを用いる電解コンデンサ用封口体であって、該封口体が、
（Ａ）分子中に少なくとも２個のアルケニル基を有し、かつ主鎖中に二価のパーフルオロポリエーテル構造を有するアルケニル基含有パーフルオロ化合物、
（Ｂ）補強性フィラー、及び
（Ｃ）分子中にヒドロシリル基を有する付加反応可能な架橋剤を前記（Ａ）成分を硬化させるのに十分な量
を含有する架橋性フッ素ゴム組成物を硬化させてなるパーフルオロポリエーテル系含フッ素ゴムの上面及び／又は下面に樹脂フィルムを貼り付けてなることを特徴とする電解コンデンサ用封口体。
請求項２：
前記樹脂フィルムが、ポリアミド、ポリエチレンテレフタレート、ポリブチレンテレフタレート、ポリエチレンナフタレート、ポリアセタール、ポリカーボネート、ポリフェニレンオキシド、ポリフェニレンスルフィド、ポリスルホン、ポリエーテルスルフォン、ポリエーテルイミド、ポリエーテルエーテルケトン、ポリアミドイミド、ポリイミド、エチレンテトラフルオロエチレン、ポリテトラフルオロエチレン、液晶ポリマー、フッ素樹脂、エポキシ樹脂、フェノール樹脂、及びメラミン樹脂のフィルムから選択される１種以上であることを特徴とする請求項１に記載の電解コンデンサ用封口体。
請求項３：
上記（Ａ）成分のアルケニル基含有パーフルオロ化合物が、下記一般式（１）
【化１】
0005489731.tif 000002
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−、−Ｓｉ（ＣＨ3）2ＣＨ2ＣＨ2ＣＨ2−又は下記構造式（Ｚ）
【化２】
0005489731.tif 000003
（ｏ，ｍ又はｐ位）で示される基）
で表される基、Ｒは水素原子、メチル基、フェニル基又はアリル基、Ｘ’は−ＣＨ2−、−ＯＣＨ2−、−ＣＨ2ＯＣＨ2−又は−ＣＯ−ＮＲ−Ｙ’−（Ｙ’は−ＣＨ2−、−ＣＨ2ＣＨ2ＣＨ2（ＣＨ3）2Ｓｉ−又は下記構造式（Ｚ’）
【化３】
0005489731.tif 000004
（ｏ，ｍ又はｐ位）で示される基）
で表される基であり、Ｒは上記と同じである。ａは独立に０又は１、Ｌは２〜６の整数、ｂ及びｃはそれぞれ独立に０〜２００の整数である。］
で表される直鎖状パーフルオロポリエーテル化合物であることを特徴とする請求項１又は２に記載の電解コンデンサ用封口体。
【発明の効果】
【００１２】
本発明によれば、電解コンデンサの封口体として、パーフルオロポリエーテル系含フッ素ゴムに樹脂フィルムを貼り合わせたものを使用することにより、電解液に対する耐溶剤性、耐薬品性、１５０℃の耐熱性を有すると共に、−４０℃の低温特性、ガスバリア性にも優れ、また、架橋に硫黄を使用しないので、アルミニウムなどの電極材料を腐食しない電解コンデンサ用封口体が得られる。
【図面の簡単な説明】
【００１３】
【図１】本発明の一例による電解コンデンサ用封口体を用いた電解コンデンサの構造を示す概略断面図である。
【図２】一般的な電解コンデンサ用封口体を用いた電解コンデンサの構造を示す概略断面図である。
【発明を実施するための形態】
【００１４】
本発明の電解コンデンサ用封口体は、後述するパーフルオロポリエーテル系含フッ素ゴムの上面及び／又は下面に樹脂フィルムを貼り付けてなるものである。
【００１５】
ここで、使用する樹脂フィルムは、ポリアミド、ポリエチレンテレフタレート、ポリブチレンテレフタレート、ポリエチレンナフタレート、ポリアセタール、ポリカーボネート、ポリフェニレンオキシド、ポリフェニレンスルフィド、ポリスルホン、ポリエーテルスルフォン、ポリエーテルイミド、ポリエーテルエーテルケトン、ポリアミドイミド、ポリイミド、エチレンテトラフルオロエチレン、ポリテトラフルオロエチレン、液晶ポリマー、フッ素樹脂、エポキシ樹脂、フェノール樹脂、メラミン樹脂のフィルムから選択される１種以上である。
【００１６】
これらの中でも、１５０℃以上の長期耐熱性を有するものが好ましく、単独で使用する場合はポリエチレンナフタレート、ポリフェニレンオキシド、ポリフェニレンスルフィド、ポリスルホン、ポリエーテルスルフォン、ポリエーテルイミド、ポリエーテルエーテルケトン、ポリアミドイミド、ポリイミド、エチレンテトラフルオロエチレン、ポリテトラフルオロエチレン、フッ素樹脂、エポキシ樹脂、フェノール樹脂などが挙げられ、特にポリエチレンナフタレート、ポリフェニレンスルフィド、ポリエーテルスルフォン、ポリエーテルイミド、ポリエーテルエーテルケトン、ポリイミド、エチレンテトラフルオロエチレン、ポリテトラフルオロエチレンが好ましい。
また、これらの樹脂を２種以上組み合わせ、積層したラミネートフィルムとして使用しても良い。
また、特にガスバリア性を高めたい場合は、上記樹脂フィルムにＡｌ箔を併用してもよい。
【００１７】
この場合、ラミネート方法は特に限定されず、ドライラミネート法、ウエットラミネート法、及び押出しラミネート法等の公知のラミネート方法を使用することができる。
【００１８】
また、フィルム全体の厚みも特に限定されないが、通常１．５〜５００μｍ、特に１０〜３００μｍが好ましい。フィルム全体の厚みが、１．５μｍよりも薄い場合、ガスバリア性が劣ることがあり、５００μｍを超える場合、電解コンデンサの内容量に影響を与えたり、弾性率や熱膨張係数の違いからパーフルオロポリエーテル系含フッ素ゴムから剥離することがある。
【００１９】
パーフルオロポリエーテル系含フッ素ゴムに樹脂フィルムを貼り付ける際は、必要に応じて、樹脂フィルムの表面をサンドペーパー粗化、サンドブラスト処理、コロナ処理、ＵＶ処理、又はプラズマ処理等の表面処理を行い、これに接着剤又はプライマーを塗布することによりパーフルオロポリエーテル系含フッ素ゴムに樹脂フィルムを貼り付けることができる。
【００２０】
この場合、使用する接着剤又はプライマーの具体例としては、エポキシ系、シアノアクリレート系、シリコーン系、又はポリイミド系の接着剤が好ましい。また、ビニル、エポキシ、メタクリル等のシランカップリング剤や共糊系の接着剤も有効である。
【００２１】
パーフルオロポリエーテル系含フッ素ゴムへの樹脂フィルムの貼り付けは、該ゴムの上面、下面のいずれか一方、又は上面及び下面の両方のいずれかにすることができる。これらの中でも、電解コンデンサ内での樹脂フィルムの剥離はガスバリア性の点で致命的になることや電解コンデンサ用封口体作製の作業工数等を考慮すると、パーフルオロポリエーテル系含フッ素ゴムへの樹脂フィルムの貼り付けは、図１のように該ゴムの上面とすることが好ましい。
【００２２】
本発明に使用するパーフルオロポリエーテル系含フッ素ゴムは、主鎖がパーフルオロポリエーテル単位を有し、好ましくは架橋サイトがＳｉ−ＣＨ＝ＣＨ2であるフルオロ化合物をベースポリマーとし、好ましくは架橋システムが付加反応架橋又はパーオキサイド架橋のいずれかである架橋性フッ素ゴム組成物の硬化物であることが好ましい。特には、架橋の途中で副生成物が発生しないことを考慮すると、付加反応架橋がより好ましい。
【００２３】
これらの中でも、パーフルオロポリエーテル系含フッ素ゴムとしては、
（Ａ）分子中に少なくとも２個のアルケニル基を有し、かつ主鎖中に二価のパーフルオロポリエーテル構造を有するアルケニル基含有パーフルオロ化合物、
（Ｂ）補強性フィラー、及び
（Ｃ）分子中にヒドロシリル基を有する付加反応可能な架橋剤を前記（Ａ）成分を硬化させるのに十分な量
を含有する架橋性フッ素ゴム組成物を硬化させてなるものであることが好ましい。
【００２４】
上記（Ａ）成分のアルケニル基含有パーフルオロ化合物としては、下記一般式（１）で表される直鎖状パーフルオロポリエーテル化合物であることが好ましい。
【００２５】
【化４】
0005489731.tif 000005
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−、−Ｓｉ（ＣＨ3）2ＣＨ2ＣＨ2ＣＨ2−又は下記構造式（Ｚ）
【化５】
0005489731.tif 000006
で示されるｏ，ｍ又はｐ−ジメチルシリルフェニレン基）
で表される基、Ｒは水素原子、メチル基、フェニル基又はアリル基、Ｘ’は−ＣＨ2−、−ＯＣＨ2−、−ＣＨ2ＯＣＨ2−又は−ＣＯ−ＮＲ−Ｙ’−（Ｙ’は−ＣＨ2−、−ＣＨ2ＣＨ2ＣＨ2（ＣＨ3）2Ｓｉ−又は下記構造式（Ｚ’）
【化６】
0005489731.tif 000007
で示されるｏ，ｍ又はｐ−ジメチルシリルフェニレン基）
で表される基であり、Ｒは上記と同じである。ａは独立に０又は１、Ｌは２〜６の整数、ｂ及びｃはそれぞれ独立に０〜２００の整数であり、好ましくはｂ，ｃはそれぞれ独立に２〜１８０の整数であり、特に好ましくはｂ，ｃはそれぞれ独立に１０〜１５０の整数である。］
【００２６】
これらの直鎖状パーフルオロ化合物は、１種単独で又は２種以上を組み合わせて使用できる。
【００２７】
（Ｂ）成分の補強性フィラーとしては、ヒュームドシリカ、湿式シリカ、粉砕シリカ、炭酸カルシウム、珪藻土、カーボンブラック、各種金属酸化物粉末等が挙げられ、また、これらを各種表面処理剤で処理したものであってもよい。これらの中で、機械的強度の向上の点から、特にヒュームドシリカが好ましく、更に、分散性の向上の点から、ヒュームドシリカをシラン系表面処理剤で処理したものがより好ましい。
【００２８】
（Ｂ）成分の補強性フィラーの添加量は、（Ａ）成分１００質量部に対して１〜２００質量部が好ましい。特に、機械的特性の安定の点から５〜１００質量部が好ましい。
【００２９】
（Ｃ）成分は、（Ａ）成分のアルケニル基含有パーフルオロ化合物を硬化させるための架橋剤であり、分子中にケイ素原子に結合した水素原子［即ち、ヒドロシリル基（ＳｉＨ基）］を有する付加反応可能な架橋剤である。
【００３０】
（Ｃ）成分は、１分子中にヒドロシリル基（ＳｉＨ基）を少なくとも２個有する、オルガノハイドロジェンポリシロキサン等の有機ケイ素化合物であり、（Ａ）成分との相溶性、分散性、硬化後の均一性の観点から、１分子中に１個以上のフッ素含有一価炭化水素基を有するものが好ましい。
【００３１】
（Ｃ）成分の添加量は、（Ａ）成分を硬化させるのに十分な量であればよく、通常、（Ａ）成分中のアルケニル基の合計１モルに対し、（Ｃ）成分中のヒドロシリル基（ＳｉＨ基）のモル比率が０．５〜２．０、更に好ましくは０．８〜１．５となる量である。
【００３２】
更に、（Ａ）成分中のアルケニル基と（Ｃ）成分中のヒドロシリル基（ＳｉＨ基）との付加反応を促進する触媒が必要であり、このヒドロシリル化反応触媒は、一般に貴金属の化合物であり、高価格であることから、比較的入手し易い白金又は白金化合物等の白金族金属化合物がよく用いられる。
【００３３】
白金又は白金化合物等の白金族金属化合物の添加量は、所謂触媒量でよいが、白金族金属原子として（Ａ）成分に対して０．１〜１，０００ｐｐｍ、好ましくは１〜５００ｐｐｍである。
【００３４】
封口ゴムは、上記パーフルオロポリエーテル系含フッ素ゴム組成物を架橋させて成形すればよい。硬化条件としては、通常１００℃〜２００℃で３０秒〜１５分間、特には１００℃〜１８０℃で３０秒〜１５分間でよい。更に、硬化をより完全にするために、１２０℃〜２００℃、３０分〜４時間の条件でアフターキュアーをしても良い。
【００３５】
上記で説明した付加反応架橋型のパーフルオロポリエーテル系含フッ素ゴム組成物は、特許第２９９０６４６号公報、特許第３４１３７１３号公報、特許第３２３９７１７号公報、特許第３０７７５３６号公報等により詳しく記載されているものであり、このような含フッ素ゴム組成物としては市販品を使用することができ、例えば、ＳＩＦＥＬ３７０５Ａ／Ｂ、ＳＩＦＥＬ３７９０等に代表されるＳＩＦＥＬシリーズ（信越化学工業（株）製、商品名）などが挙げられる。
【００３６】
封口体は、上記パーフルオロポリエーテル系含フッ素ゴム組成物を架橋させてパーフルオロポリエーテル系含フッ素ゴムとし、これと上記樹脂フィルムの接着界面に必要に応じて上記表面処理を行うと共に上記接着剤又はプライマーを塗布し、両者を貼り合わせてシート状に成形したものを所定の形状に打ち抜いて使用してもよい。あるいは、所定の形状にデザインされた金型の底面に必要に応じて上記表面処理を施した樹脂フィルムをセットし、この上に上記パーフルオロポリエーテル系含フッ素ゴム組成物を流し込み、熱硬化させて成形してもよい。その際、射出成形機などを使用することも可能である。
【実施例】
【００３７】
以下、実施例、比較例を示して本発明を具体的に説明するが、本発明は下記の実施例に制限されるものではない。
【００３８】
［調製例１］
１７０ｍｍ×１３０ｍｍ×２ｍｍ厚の金型中に、上記（Ａ）及び（Ｃ）成分を含有すると共に、（Ｂ）成分の補強性フィラーとしてシラン系表面処理剤で表面処理を施したヒュームドシリカを含有する付加反応架橋タイプのパーフルオロポリエーテル系含フッ素ゴム組成物：ＳＩＦＥＬ３７０５Ａ／Ｂ（信越化学工業（株）製、液状２液タイプ組成物）を流し込み、１５０℃で１０分間プレスキュアーをし、２００℃で４時間オーブンキュアーをしてシート状成形物を得た。また、同じ硬化条件で、ＪＩＳ  Ｋ  ６２６２準拠の圧縮玉を成形した。これらを用いて、以下の確認を行った。
【００３９】
耐熱性試験
１５０℃で１，０００時間静置した後の硬さ、引張強さ、切断時伸び、圧縮永久歪を測定した。結果を表１に示す。
【００４０】
【表１】
0005489731.tif 000008
１５０℃で１，０００時間静置した後においてもゴム物性の劣化が少なかった。また、圧縮永久歪も１５％と小さかった。
【００４１】
溶剤膨潤性
エチレングリコール、γ−ブチルラクトンに、１００℃で７２時間浸漬した時の膨潤率を測定した。結果を表２に示す。
【００４２】
【表２】
0005489731.tif 000009
溶剤に対してほとんど膨潤しないことがわかった。
【００４３】
［実施例１］
厚さ１２５μｍのポリエチレンナフタレート（ＰＥＮ）フィルムを１７０ｍｍ×１３０ｍｍの大きさにカットし、その表面に酸素プラズマ処理を施した後、接着剤：プライマーＳＦ−１２（信越化学工業（株）製）を塗布し、１２０℃で１０分間焼付け処理をした。このシートを１７０ｍｍ×１３０ｍｍ×１ｍｍ厚の金型の底面にセットし、フィルムの上部から調製例１で使用したＳＩＦＥＬ３７０５Ａ／Ｂを流し込み、１２０℃で１０分間プレスキュアーをし、１８０℃で４時間オーブンキュアーをしてシート状成形物を得た。この成形物を３７ｍｍφの円形シート状に打ち抜き、［１２０℃×７０時間＋室温（２５℃）×２時間］を１サイクルとして合計４サイクル繰り返し、エチレングリコール（電解液）の透過性試験を実施した。結果を表３に示す。
エチレングリコールの透過性試験
外口径約３７ｍｍφ、内口径約２９ｍｍφの有底円筒状のガラス瓶と真中に２９ｍｍφの穴を有し上記ガラス瓶の口部外周に密着固定可能な円筒状の金属製キャップを用意した。ガラス瓶にエチレングリコールを約５ｇ入れ、上記円形シート（樹脂部分が外側）をガラス瓶の口部分に載せたのち、上記金属製キャップで上記円形シートを挟み込み、しっかり密着固定した。初期重量を測定してから、所定の条件での耐久試験を実施し、実施後の重量との差から、エチレングリコールの透過量を算出した。
【００４４】
［比較例１］
１ｍｍ厚の樹脂加硫のブチルゴムシート使用し、実施例１と同様に、３７ｍｍφの円形シート状に打ち抜き、［１２０℃×７０時間＋室温（２５℃）×２時間］を１サイクルとして合計４サイクル繰り返し、エチレングリコール（電解液）の透過性試験を実施した。結果を表３に示す。
【００４５】
【表３】
0005489731.tif 000010
樹脂フィルムを貼り合わせた実施例１は、現行使用されているブチルゴム（比較例１）に比べて、エチレングリコールの透過量を大幅に低減できている。このことから、実施例１はガスバリア性に優れていることがわかる。
【符号の説明】
【００４６】
１  封口ゴム
２  電解液
３  ケース絞り加工部
４  外部引出リード線
５  コンデンサ素子
６  アルミケース
７  樹脂フィルム
【図１】
0005489731.tif 000014
【図２】
0005489731.tif 000015